(57)【特許請求の範囲】
【請求項１】
歯科用インプラントシステムの橋脚歯（１）であって、前記橋脚歯（１）は、上部に、補綴構築構造物を受け取ることを意図した支持領域（３）を有し、そして底部に、インプラント（２０）の受け入れ孔内に挿入することを意図したインプラント接触領域（２）を有し、それにより、橋脚歯（１）が、前記支持領域（３）と前記インプラント接触領域（２）との間に軟組織接触面（１１）を含む橋脚歯（１）であって、
前記軟組織接触面（１１）は親水性であり、かつ該軟組織接触面の最外原子層に存在するヒドロキシル基によって、少なくとも部分的にヒドロキシル化されており、該ヒドロキシル化面が電解法又は化学エッチング法によって得られるものであり、
該橋脚歯（１）はチタン製又はその合金製である
ことを特徴とする橋脚歯（１）。
【請求項２】
前記軟組織接触面（１１）が粗面化されていることを特徴とする、請求項１記載の橋脚歯（１）。
【請求項３】
前記軟組織接触面（１１）が平滑であることを特徴とする、請求項１記載の橋脚歯（１）。
【請求項４】
前記軟組織接触面の表面粗度が、前記支持領域（３）に向かって連続的に又は段階的に増加することを特徴とする、請求項１記載の橋脚歯（１）。
【請求項５】
前記橋脚歯（１）がチタン製又は二元チタン／ジルコニウム合金製であることを特徴とする、請求項１ないし請求項４の何れか一項記載の橋脚歯（１）。
【請求項６】
前記軟組織接触面（１１）が、ヒドロキシル化面が生成されるまで電解法又は化学エッチング法を用いて処理され、ヒドロキシル化面が、該軟組織接触面の最外原子層に存在するヒドロキシル基によって特徴付けられる、請求項１ないし請求項５の何れか一項記載の橋脚歯（１）の製造方法。
【請求項７】
前記軟組織接触面（１１）が、電解法又は化学エッチング法を用いて処理される前に、
ショトブラスト処理されるか、サンドブラスト処理されるか、及び／又は、プラズマ技術を使用して粗面化される、請求項６記載の方法。
【請求項８】
前記軟組織接触面（１１）が、電解法又は化学エッチング法を用いて処理される前に、電解研磨される、請求項７記載の方法。
【請求項９】
前記化学エッチング法が、無機酸又は無機酸のブレンドを用いて行われる、請求項６ないし請求項８の何れか一項記載の方法。
【請求項１０】
前記無機酸が、弗化水素酸、塩酸、硫酸又はそれらの混合物からなる群から選択される、請求項９記載の方法。
【請求項１１】
前記無機酸のブレンドが、約１：１：５の質量比の、塩酸（濃縮）、過酸化水素（濃縮）及び水である、請求項９記載の方法。
【請求項１２】
前記無機酸のブレンドが、塩酸（濃縮）／硫酸（濃縮）／水の２：１：１の混合物である、請求項９記載の方法。
【請求項１３】
前記軟組織接触面（１１）が、前記面に対して不活性な雰囲気中で、更に添加剤を含み得る純水を用いて洗浄され、そして前記面が、更なる処理に付されることなく、前記面に対して不活性である雰囲気中に、及び／又は、常に、更に添加剤を含み得る純水の存在下に、好ましくは、気体及び液体に対して不浸透性の被覆材中に、貯蔵される、請求項６ないし請求項１２の何れか一項記載の方法。
【請求項１４】
スクリューインプラント（２０）と、請求項１ないし請求項５の何れか一項記載の橋脚歯とを含むインプラントシステム。
【発明の詳細な説明】
【技術分野】
【０００１】
本発明は、歯科用インプラントシステムの橋脚歯であって、前記橋脚歯は、上部に、補綴構築構造物を受け取ることを意図した支持領域を有し、そして底部に、骨面に埋入されるインプラントの受け入れ孔内に挿入することを意図したインプラント接触領域を有し、それにより、前記橋脚歯が、前記支持領域と前記インプラント接触領域と間に、軟組織接触面を含む橋脚歯に関するものである。
【背景技術】
【０００２】
骨内に挿入するために、例えば、義歯の装着のために使用されるインプラントは公知である。種々のインプラントシステム、例えば、２−パートインプラントシステムが知られている。前記２−パートインプラントシステムは、第一に、骨内に固定するためのアンカー部及び、第二に、橋脚歯を含む。橋脚歯上に、補綴要素、例えばブリッジ又はクラウンは、ネジ止め又はセメント固定される。
【０００３】
アンカー部と橋脚歯とを含む更なるインプラントシステムが知られており、該インプラントシステムのアンカー部は骨面に埋入されており（いわゆる、埋入されたインプラント）、その結果、アンカー部と骨面との結合は、周縁骨面において起こる。用語“骨面において”は、この面からの僅かな偏り（例えば、前記面の１ｍｍ上又は下）を含む。何れにしても、前記橋脚歯は、骨面上に大幅には伸びない。前記インプラントシステムは、それらの美的利点の故に、患者に気に入られる。しかしながら、この様なインプラントシステムの橋脚歯は軟組織に接触しており、従って、口内環境と歯科用インプラントシステムの骨内部との間に、効果的な密封を行うことが重要である。
【０００４】
歯科用インプラントの主要な性質は、それらの骨一体化時間、即ち、骨物質が、十分な強度で且つ恒久的に骨接触面に結合する、即ち、それと一体化する、前に経過する時間である。
【０００５】
従って、例えば、欧州特許第１１５０６２０号明細書に記載されているように、前記インプラントの骨一体化を改良するために、多くの努力が払われた。前記インプラントの骨接触表面が粗面化されており、そして特に、更にヒドロキシル化されており且つ親水性である場合には、骨一体化時間は十分により短いことが示された。
【０００６】
しかしながら、骨稜上結合組織が、口内環境と歯科用インプラントシステムの骨内部との間の効果的な密封を行う際に基本的な役割を果たすと言う観点を支持する十分な証拠がある。実際、インプラント表面又は橋脚歯表面のバクテリアの存在は、インプラント周縁粘膜の炎症を引き起こし得、そして、治療せずに放置した場合、前記炎症は先端方向に拡大し、そして骨吸収を引き起こす。
【０００７】
生体材料（Ｂｉｏｍａｔｅｒｉａｌｓ）、２００５年；第２６巻（第４号）：第３７３〜８１頁は、ヒト口内線維芽細胞の付着性及び増殖に対するセラミック橋脚歯の表面形状の影響を開示している。研磨された表面は他の表面よりも、非常に高い初期細胞付着％を有することが示された。
【０００８】
ジャーナル  オブ  クリニカル  ペリオドントロジー（Ｊ．Ｃｌｉｎ．Ｐｅｒｉｏｄｏｎｔｏｌ．）、２００２年、第２９巻（第５号）：第４５６〜６１頁は、様々な表面形状を持つ橋脚歯における歯垢形成に対する軟組織反応を記載している。チタン製の橋脚歯の様々な表面特性が、歯垢形成及び、インプラント周縁粘膜における炎症性細胞性病変の構
築に影響を及ぼさないことが示された。
【０００９】
様々な種類の２−パートインプラント用の橋脚歯が、従来技術において公知である。米国特許第６６６３３８８号明細書は、基部スクリュー及び支持リングにより構築され得る、直線状又は傾斜した橋脚歯を開示している。
【００１０】
米国特許第５４１７５６８号明細書は、歯肉縁に倣うように成形されている、歯科用補綴物のインプラントのための橋脚歯を開示している。前記橋脚歯は、金合金、チタン合金、又はセラミック材料から加工され得る。前記橋脚歯の表面は処理されていない。
【００１１】
米国特許第６９５１４６０号明細書は、橋脚歯、橋脚歯レプリカ及びインプレッションコーピング（ｉｍｐｒｅｓｓｉｏｎ  ｃｏｐｉｎｇ）を含むインプラントシステムに関するものである。前記橋脚歯は、埋入したインプラントに結合することを意図している。
【特許文献１】欧州特許第１１５０６２０号明細書
【非特許文献１】生体材料（Ｂｉｏｍａｔｅｒｉａｌｓ）、２００５年；第２６巻（第４号）：第３７３〜８１頁
【非特許文献２】ジャーナル  オブ  クリニカル  ペリオドントロジー（Ｊ．Ｃｌｉｎ．Ｐｅｒｉｏｄｏｎｔｏｌ．）、２００２年、第２９巻（第５号）：第４５６〜６１頁
【特許文献２】米国特許第６６６３３８８号明細書
【特許文献３】米国特許第５４１７５６８号明細書
【特許文献４】米国特許第６９５１４６０号明細書
【発明の開示】
【発明が解決しようとする課題】
【００１２】
インプラントシステムのアンカー部が骨面に埋入している２−パートインプラントシステムのための橋脚歯に、改良された軟組織一体化を与えることが本発明の目的である。
【００１３】
前記目的は、請求項１記載の橋脚歯により解決される。更に好ましい実施態様は、請求項２ないし１７の対象である。
【課題を解決するための手段】
【００１４】
驚くべきことに、上部に、補綴構築構造物を受け取ることを意図した支持領域を有し、そして底部に、インプラントの受け入れ孔内に挿入することを意図したインプラント接触領域を有し、それにより、前記橋脚歯が、前記支持領域と前記インプラント接触領域と間に軟組織接触面を有する橋脚歯であって、前記軟組織接触面は少なくとも部分的にヒドロキシル化又はシラン化されている橋脚歯が、軟組織付着の形成を促進するための潜在力を有することが見出された。本発明の橋脚歯は、インプラントシステムのアンカー部が骨面に埋入している２−パートインプラントシステムにおいて使用される。平滑なヒドロキシル化されていない軟組織接触面を有する慣用の橋脚歯とは対照的に、本発明の橋脚歯は、該橋脚歯の軟組織接触面に隣接する新しい結合組織の形成を導き、且つ、該橋脚歯の軟組織接触面にゆるい結合組織が組織化され、そして、その外部領域由来の、新たに形成されるコラーゲン繊維により置き換えられるように思われる。これらの繊維は、歯に対する力の相殺に最も関与する自然発生の繊維と同様に、軟組織接触面に向かって垂直に組織化される傾向がある。
【００１５】
本発明における“インプラント”は、骨と一体化する部分であるところの、２−パートインプラントシステムのアンカー部を意味することを意図している。前記アンカー部は、骨面において嵌まり込んでいる。前述のように、用語“骨面において”は、この面からの僅かな偏り（例えば、前記面の１ｍｍ上又は下）を含む。何れにしても、、前記橋脚歯は、骨面上に大幅には伸びない。
【００１６】
本発明における“軟組織接触面”は、橋脚歯の前記軟組織と直接接触する部分を意味することを意図している。換言すれば、橋脚歯の、補綴構築構造物により覆うことを意図しておらず、そして、アンカー部の受け入れ孔内に又はインプラントの肩上に配置することを意図していない部分である。
【００１７】
本発明における“ヒドロキシル化された”は、橋脚歯表面の最外部原子層にヒドロキシル基が存在することを意味する。前記橋脚歯がチタン、ジルコニウム、タンタル、ニオブ、ハフニウム又はそれらの合金並びに化学的に同等な反応性の合金からなる場合には、空気又は水中で金属表面が自然に酸化され、その後、前記表面上で水との反応が起こり、ヒドロキシル基が形成されると考えられる。ヒドロキシル基を含む前記表面は、文献に“ヒドロキシル化された”表面と記載されている［エイチ．ピー．ボーム（Ｈ．Ｐ．Ｂｏｅｈｍ）、「ヒドロキシル化された金属酸化物表面の酸性及び塩基性（Ａｃｉｄｉｃ  ａｎｄ
Ｂａｓｉｃ  Ｐｒｏｐｅｒｔｉｅｓ  ｏｆ  Ｈｙｄｒｏｘｙｌａｔｅｄ  Ｍｅｔａｌ  Ｏｘｉｄｅ  Ｓｕｒｆａｃｅｓ）」、ディスカッションズ  ファラデイ  ソサエティ（Ｄｉｓｃｕｓｓｉｏｎｓ  Ｆａｒａｄａｙ  Ｓｏｃｉｅｔｙ）、第５２巻、１９７１年、第２６４〜２７５頁を参照］。同様のことが、セラミック表面（セラミック橋脚歯又はセラミックコーティングを持つ金属橋脚歯の何れか）に適用される。ヒドロキシル基が、例えば、化学的変性により共有結合的にブロックされている金属表面は、本発明における“ヒドロキシル化された”表面ではない。
【００１８】
本発明における“シラン化された”は、橋脚歯表面又は少なくとも軟組織接触面がシラノールにより又は、少なくとも一つの遊離ヒドロキシル基を有する有機シラン化合物により覆われていることを意味する。この様な有機シラン化合物の例は、Ｘn ＳｉＲ4-n （式中、ＸはＣｌ、Ｂｒ、Ｉ、Ｆ又はＯＲからなる基から選択され、そしてＲは低級アルキル基、例えばメチル基、エチル基、プロピル基等から選択される）で表わされるものである。金属製の橋脚歯は、好ましくは、シラノールにより覆われており、他方、セラミック製の橋脚歯は、好ましくは、有機シラン化合物により覆われている。金属製の橋脚歯は、有機シラン化合物によっても覆われ得、そしてセラミック製の橋脚歯も、シラノールによって覆われ得る。
【００１９】
本発明の好ましい実施態様において、前記橋脚歯の軟組織接触面は、完全にヒドロキシル化されている。この様な橋脚歯は生体内において良好な結果を示し、そして前記橋脚歯は経済的に関心を引く。本発明の橋脚歯は、それらの無機的純度の結果、改良された軟組織一体化を有する。従って、それらは、自己免疫反応の危険性及び他の望まれていない副作用を持たない。
【００２０】
本発明の別の実施態様において、軟組織接触面は、粗面化されており、且つヒドロキシル化されている。本発明における“粗面化された面”は、例えば、軟組織接触面をサンドブラスト処理することにより得られる表面の巨視的質感を意味する。軟組織接触面が粗面化されており、且つヒドロキシル化されている場合、血塊が安定化され、これは回復進行を促進することが見出された。
【００２１】
本発明の別の実施態様において、軟組織接触面の表面粗面度は、支持領域に向かって連続的に又は段階的に増加する。これは、支持領域に向かう軟組織接触面の上端において、軟組織接触面が平滑であるか又は、僅かに粗面化されているのみであることを意味する。前記表面粗面度は、橋脚歯が結合しているインプラントの表面粗面度に達するまで、支持領域に向かって連続的又は段階的に増加する。
【００２２】
本発明の別の実施態様において、軟組織接触面は平滑化されており、しかもヒドロキシ
ル化されている。本発明における“平滑表面”は、例えば、軟組織接触面を機械加工するか又は更に研磨、好ましくは電解研磨することにより得られる表面の巨視的質感を意味する。平滑表面を用いると歯垢の蓄積が妨げられるか又は少なくとも最小化され、そして、この様な平滑でありしかしヒドロキシル化された軟組織接触面は顕著な湿潤性を有し、これは非常に好ましい。
【００２３】
本発明の別の好ましい実施態様において、軟組織接触面は親水性である。本発明において、軟組織接触面は、それが体液に自由に接触可能であり、そして異種物質、例えば疎水性を持つ物質で覆われていない場合には、親水性であると言われる。種々の揮発性炭化水素が、精製されていない空気中に通常、存在する。これらは、ヒドロキシル化されており、且つ親水性の表面により、薄層に急速に吸着され、その後、この様な表面は、もはや親水性ではない。同様に、この様なヒドロキシル化されており、且つ親水性の表面は、前記表面に存在するヒドロキシル基が、例えば、空気中の二酸化炭素と、或いは、浄化工程を介して導入されたメタノール又はアセトンのような有機溶剤と結合又は化学的に反応する場合には、疎水性になり得る。前記軟組織接触面の親水性は、未処理の軟組織接触面と比較した場合に、高度な湿潤性を与え得、これは軟組織の形成を促進する。更に、表面の電荷を使用でき、それもまた付着軟組織の形成を促進し得る。
【００２４】
本発明の別の好ましい一実施態様において、橋脚歯は、チタン、ジルコニウム、ニオブ、ハフニウム又はタンタル、好ましくはチタン又はジルコニウムからなる群から選択された金属を主に含む。或いは、橋脚歯は、チタン、ジルコニウム、ニオブ、ハフニウム又はタンタルの合金、好ましくは２成分系チタン／ジルコニウム合金からなる群から選択された金属の合金を含む。この様な橋脚歯、それらの性質及び、それらを製造するために使用される金属材料はそれ自体公知である。或いは、本発明の橋脚歯は、セラミックからなっていてよい。この様なセラミック橋脚歯は、代表的には、ジルコニア、アルミナ、シリカ又は、別の成分とのそれらの混合物であり、好ましくは、それらはジルコニア製である。酸化ジルコニウム（ジルコニア）の立方晶形構造は、室温で、金属酸化物により安定化され得る。好ましい金属酸化物は、酸化マグネシウム、酸化カルシウム、ランタニド属の酸化物、好ましくは、酸化イットリウムである。前記金属酸化物の含有量に応じて、ジルコニアの立方晶形高温相は、室温で、全体的に又は部分的に安定化され得る（立方系安定化酸化ジルコニウム）。ジルコニアは、酸化イットリウムにより安定化されるのが好ましい。別の実施態様において、橋脚歯は金属製であり、そしてセラミック相により覆われている。
【００２５】
本発明は、上記橋脚歯を製造する方法にも関するものである。
【００２６】
ヒドロキシル化された表面を得るために、橋脚歯の軟組織接触面は、好ましくは、無機酸、無機塩基、無機塩基混合物又は無機酸混合物を用いてエッチングされる。特に好ましいものは、無機酸、例えば弗化水素酸、塩酸、硫酸、硝酸又はそれらの酸の混合物である。好ましくは、橋脚歯は、塩酸（濃縮）、硫酸（濃縮）及び水の、質量比約２：１：１の混合物を用いてエッチングされる。或いは、表面は、約１：１：５の質量比の、塩酸（濃縮）、過酸化水素（濃縮）及び水を用いて活性化される。軟組織接触面は、その後、不活性雰囲気中で、純水を用いて洗浄される。
【００２７】
粗面化された軟組織接触面は、表面をサンドブラスト処理し、そして該表面を、それが既にヒドロキシル化されている場合には、サンドブラストの結果得られた状態に保持することにより、或いは、サンドブラスト処理された表面を、別のプロセス工程において、ヒドロキシル化されており且つ親水性の状態に変換することにより、得ることができる。
【００２８】
特に、粗面化された軟組織接触面は、該表面をショットピーニングするか又はサンドブ
ラスト処理するか、及び／又は、プラズマ技術を使用することによりそれを粗面化し、その後、機械的に粗面化された表面を、ヒドロキシル化されており且つ親水性の表面が形成されるまで、電解的又は化学的方法により処理することにより、製造することができる。
【００２９】
好ましい手順は、
−橋脚歯の軟組織接触面をショットピーニングし、その後、室温で、稀弗化水素酸を用いてエッチングすること、又は、
−橋脚歯の軟組織接触面を、例えば、平均粒径０．１〜０．２５ｍｍ又は０．２５〜０．５ｍｍを有する酸化アルミニウムを用いてサンドブラスト処理し、その後それを、塩酸／硫酸混合物を用いて高められた温度で処理し、そしてそれを、純粋な、蒸溜され且つ炭素（ＣＯ2 及び他の炭素）を含まない水を用いて洗浄すること、又は、
−橋脚歯の軟組織接触面を、粗粒子を用いて、例えば上記において定義されたものと同じ粒子を用いて、サンドブラスト処理し、その後それを、塩酸／硝酸混合物を用いて処理し、そしてそれを、純粋な、蒸溜され且つ炭素（ＣＯ2 及び他の炭素）を含まない水を用いて洗浄すること、又は、
−橋脚歯の軟組織接触面を、約１：１：５の質量比の、塩酸（濃縮）、過酸化水素（濃縮）及び水の混合物を用いて処理し、そしてそれを、純粋な、蒸溜され且つ炭素（ＣＯ2 及び他の炭素）を含まない水を用いて洗浄すること、又は、
−橋脚歯の軟組織接触面を、プラズマ技術を使用することにより粗面化し、その後それを、約１：１：５の質量比の、塩酸（濃縮）、過酸化水素（濃縮）及び水の混合物を用いてヒドロキシル化し、そしてそれを、純粋な、蒸溜され且つ炭素（ＣＯ2 及び他の炭素）を含まない水を用いて洗浄すること、又は、
−橋脚歯の軟組織接触面を、所望により該表面を機械的に粗面化した後、電解法により処理し、その後それを、純粋な、蒸溜され且つ炭素（ＣＯ2 及び他の炭素）を含まない水を用いて洗浄すること、
−橋脚歯の軟組織接触面を、プラズマクリーニング又は紫外線処理により処理すること
である。
【００３０】
これらの方法は、当業者に公知であり、そして例えば、米国特許第５０７１３５１号明細書に記載されており、そして橋脚歯にも適用することができる。橋脚歯のヒドロキシル化された軟組織接触面は、この様な処理の後、有機デブリーを含まず、そして向上した湿潤性を有する。結果として、前記橋脚歯は、周縁組織構造とより緊密に関わる。
【００３１】
如何なる場合においても、本発明においては、橋脚歯は更なる後処理には付されず、即ち、それは、アルコール、アセトン又は如何なる他の有機溶媒を用いても処理されない。特に、前記純水は二酸化炭素を含まないのみならず、炭化水素蒸気をも含まず、そしてとりわけ、アセトンを含まず、そしてメタノール又はエタノールのようなアルコールを含まない。しかしながら、それは、以下に記載するような特定の添加剤を含むことができる。洗浄のために使用される“純”水は、好ましくは、複数回蒸溜されているか又は、逆浸透により製造されている；該水は、好ましくは、不活性雰囲気中で、即ち、窒素中減圧下で又は、例えば、稀ガス雰囲気下で製造されている。
【００３２】
前記手順の後に、得られた橋脚歯を純水中に放置し、そして密閉容器又は被覆材中に貯蔵する。水に加えて、前記被覆材の内部は不活性ガス、例えば窒素ガス、酸素ガス又は、アルゴンのような稀ガスを含むことができる。得られた橋脚歯は、好ましくは、選択された添加剤を所望により含む純水中に、及び、実用上、気体及び液体、とりわけ二酸化炭素に対して不浸透性であり、内部が、損ない得る如何なる化合物をも含まない被覆材中に貯蔵される。
【００３３】
或いは、前記橋脚歯は、不活性ガス雰囲気中に配置することができる。
【００３４】
本発明の橋脚歯は、好ましくは、気密性且つ液密性被覆材であって、被覆材の内部が、橋脚歯表面の生物学的活性を損ない得る如何なる化合物をも含まない被覆材中に封入される。この様にして、前記橋脚歯が適用される前に、空気成分により、前記表面がその活性を完全に又は部分的に喪失することが避けられる。好ましい実施態様において、被覆材の内部に還元性雰囲気が存在する。この気密性且つ液密性被覆材は、好ましくは、ガラス、金属、合成ポリマー又は、何らかの他の気密性且つ液密性材料、或いはこれらの材料の組み合わせから作られた、加熱封入されるアンプルである。前記金属は、好ましくは、薄いシートの形態を取り、公知方法により、適する包装物を形成するために、ポリマー状材料及び金属シート、並びにガラスを一緒に組み合わせることが可能である。
【００３５】
純水に配合することができる適する添加剤の例は、体液中に既に存在するカチオン及びアニオンである。正電荷を安定化させるために、本発明の橋脚歯は、好ましくは、ｐＨ３ないしｐＨ７、好ましくはｐＨ４ないしｐＨ６の範囲のｐＨにおいて貯蔵される。或いは、負電荷を安定化させるために、ｐＨ７ないしｐＨ１０の範囲のｐＨにおいて橋脚歯を貯蔵することも可能である。好ましいカチオンはＮａ+ 、Ｋ+ 、Ｍｇ2+及びＣａ2+である。好ましいアニオンはＣｌ- である。前記カチオン又はアニオンの総量は、好ましくは約５０ｍＭないし２５０ｍＭ、特に好ましくは約１００ｍＭないし２００ｍＭの範囲にあり、そして好ましくは約１５０ｍＭである。前記被覆材が二価カチオン、とりわけＭｇ2+、Ｃａ2+、Ｓｒ2+及び／又はＭｎ2+を、それら単独で、又は上述の他の一価カチオンと組み合わせて含む場合には、二価カチオンの総量は、好ましくは、１ｍＭないし２０ｍＭの範囲で存在する。
【００３６】
以下、図面及び具体的実施例に基づいて本発明を説明するが、如何なる意味においても、示された実施態様により本発明が限定されるものではない。図面は以下のものを示す。
図１は、第一実施例の橋脚歯の斜視図である。
図２は、第二実施例の橋脚歯の斜視図である。
図３は、スクリューインプラントの斜視図である。
【００３７】
図１に、補綴構築構造物を受け取るための橋脚歯１が描かれている。橋脚歯１は、インプラントシステムのアンカー部に結合するためのインプラント接触領域２と、補綴構築構造物に結合するための、前記インプラント接触領域２に対して冠状に拡張している支持領域３とを有する。橋脚歯１は、チタン、ジルコニウム、タンタル、ニオブ、ハフニウム又はそれらの合金から、或いは、酸化ジルコニウムなどのようなセラミックから作られ得、或いは、金属橋脚歯にセラミックがコーティングされている。支持領域３は、最大直径Ａから冠状端６まで、冠状で延長している。前記支持領域の最大直径Ａは、この場合には、前記橋脚歯全体の最大直径と一致している。支持領域３は、本第一実施例においては、肩部４と、前記肩部から冠状で延長している柱部５とからなる。
【００３８】
支持領域３とインプラント接触領域２との間に、橋脚歯１は、軟組織接触面１１を有し、該面は、橋脚歯１がインプラントに設置された場合に、インプラント上に伸びる高さを増加させるのに役立つ。前記インプラントは骨面に埋入されるので、軟組織接触面１１は、歯肉組織を通って伸びている。軟組織接触面１１は、少なくとも部分的に、好ましくは完全に、ヒドロキシル化されているか又はシラン化されている。それは平滑でよく、例えば、電解研磨により得られ、或いは、粗面化されていてよく、例えば、サンドブラスト処理により得られる。好ましくは、前記軟組織接触面は、最適な軟組織一体化を保証するために、親水性でもある。
【００３９】
インプラント接触領域２は、冠状接触部１２と、ネジ切りシャフト１６とからなる。インプラント接触領域２は、それにより、円錐形の冠状開口部を有しており且つ橋脚歯１の
装着のための内ネジが設けられているインプラントに対する結合のために適合している。インプラント接触領域２及びインプラント開口部の円錐形状はそれぞれ、インプラントと橋脚歯とが一体にネジ止めされる場合に円錐形封止部を生じさせるためにそれが適合され得るので、特別に利点がある。
【００４０】
図２は、第二実施例の橋脚歯の斜視図である。第二実施例は、インプラント接触領域２にネジ切りシャフト１６が設けられていない点で、第一実施例と異なる。実際、それは、インプラントに回転固定するための六角形状構造物１５を有する。橋脚歯１は更に、内部レッジを有する貫通孔１７が設けられている。インプラントに橋脚歯１を結合させるために、スクリューが貫通孔１７内に挿入され、前記レッジにスクリューヘッドを着座し得る。また、この橋脚歯も、支持領域３とインプラント接触領域２との間に、軟組織接触面１１が設けられる。前記軟組織接触面１１は、少なくとも部分的に、好ましくは完全に、ヒドロキシル化されているか又はシラン化されている。それは平滑でよく、例えば、電解研磨により得られ、或いは、粗面化されていてよく、例えば、サンドブラスト処理により得られる。好ましくは、前記軟組織接触面は、最適な軟組織一体化を保証するために、親水性でもある。
【００４１】
図３は、図１及び図２に示されている橋脚歯のような、本発明の橋脚歯に結合することが意図されている、代表的なスクリューインプラント２０の斜視図である。前記インプラントは、ネジ切りセクション２５と、丸められた下端３０とを有する。上端に、橋脚歯に対する受け入れ孔３５が設けられている。インプラント２０はチタン、ジルコニウム、タンタル、ニオブ、ハフニウム又はそれらの合金並びに化学的に同等な反応性の合金から作られていてよい。或いは、それは、セラミック、好ましくは酸化ジルコニウムから作られてよい。良好な骨一体化を得るために、前記インプラント２０の表面は粗面化されており、そして好ましくは、ヒドロキシル化されており、且つ親水性でもある。インプラント２０が骨面に埋入されている場合には、それは骨組織により取り囲まれている。
【実施例】
【００４２】
以下の実施例により、本発明の説明を行う。
実施例１：粗面化され、ヒドロキシル化された軟組織接触面を持つ橋脚歯
一般形状の橋脚歯を製造した。軟組織接触面を、平均径０．２５〜０．５ｍｍを有する粒子を用いてサンドブラスト処理した。粗面化された表面を、その後、ＨＣｌ：Ｈ2 ＳＯ4 ：Ｈ2 Ｏ比２：１：１を有する水性塩酸（濃縮）／硫酸（濃縮）混合物を用いて、８０℃より高い温度で約５分間処理した。この様にして形成された橋脚歯を純水を用いて洗浄し、その後、１５０ｍＭＮａ+ イオンと相当量のＣｌ- アニオンとを含む純水で満たしたガラスアンプル中に、直接熱封入した。
【００４３】
実施例２：平滑な、ヒドロキシル化された軟組織接触面を持つ橋脚歯
一般形状の橋脚歯を製造した。軟組織接触面を電解研磨した。平滑な表面を、その後、ＨＣｌ：Ｈ2 ＳＯ4 ：Ｈ2 Ｏ比２：１：１を有する水性塩酸（濃縮）／硫酸（濃縮）混合物を用いて、８０℃より高い温度で約５分間処理した。この様にして形成された橋脚歯を純水を用いて洗浄し、その後、１５０ｍＭＮａ+ イオンと相当量のＣｌ- アニオンとを含む純水で満たしたガラスアンプル中に、直接熱封入した。
【図面の簡単な説明】
【００４４】
【図１】図１は、本発明の第一実施例の橋脚歯の斜視図である。
【図２】図２は、本発明の第二実施例の橋脚歯の斜視図である。
【図３】図３は、本発明の橋脚歯と組み合わせて使用するスクリューインプラントの斜視図である。
【符号の説明】
【００４５】
１：橋脚歯                            ２：インプラント接触領域
３：支持領域                          ４：肩部
５：柱部                              ６：冠状端
１１：軟組織接触面                    １２：冠状接触部
１５：六角形状構造物                  １６：ネジ切りシャフト
１７：貫通孔                          ２０：インプラント
２５：ネジ切りセクション              ３０：下端
３５：受け入れ孔                      Ａ：最大直径
【図１】
0005354241.tif 000002
【図２】
0005354241.tif 000003
【図３】
0005354241.tif 000004